(57)【要約】【課題】  結晶系シリコンセルが発電に利用できない５００ｎｍ未満の太陽光線を吸収して結晶系シリコンセルが有効に発電できる５００〜１０００ｎｍの光線を発生させることで発電効率を上げ、発電コストを下げる太陽電池モジュールを提供する。【解決手段】  太陽電池モジュールを、フロントカバー、バックカバー、これらカバー間に封止材で封止された結晶系シリコンセルを有するユニットを多数組み込んでなるものであって、フロントカバーと結晶系シリコンセルの間の封止材が５００〜１０００ｎｍの蛍光を発する希土類錯体を含有するものとする。該錯体としては希土類にＥｕ、Ｓｍを、配位子にカルボン酸、中でも芳香族カルボン酸、そのアルキル置換体等の誘導体又は脂肪酸等を含有し、さらに含窒素有機化合物、中でも含窒素芳香族複素環式化合物を含有するものが好ましい。【選択図】  なし【特許請求の範囲】
【請求項１】
フロントカバー、バックカバー、これらカバー間に封止材で封止された結晶系シリコンセルを有するユニットを多数組み込んでなる太陽電池モジュールであって、フロントカバーと結晶系シリコンセルの間の封止材が５００〜１０００ｎｍの蛍光を発する希土類錯体を含有することを特徴とする太陽電池モジュール。
【請求項２】
希土類錯体における希土類がユウロピウム又はサマリウムである請求項１記載の太陽電池モジュール。
【請求項３】
希土類錯体が、配位子にカルボン酸を含有する請求項１又は２記載の太陽電池モジュール。
【請求項４】
カルボン酸が、芳香族カルボン酸、その誘導体及び脂肪酸の中から選ばれた少なくとも１種である請求項３記載の太陽電池モジュール。
【請求項５】
希土類錯体が、配位子に一般式
Ｒ1ＣＯＣＨＲ2ＣＯＲ3
（式中、Ｒ1はアリール基、アルキル基、シクロアルキル基、シクロアルキルアルキル基、アラルキル基又はそれらの置換体を、Ｒ2は、Ｈ、アルキル基、シクロアルキル基、シクロアルキルアルキル基、アラルキル基又はアリール基を、Ｒ3はアリール基、アルキル基、シクロアルキル基、シクロアルキルアルキル基、アラルキル基又はそれらの置換体をそれぞれ示す）
で表わされるβ−ジケトン類を含有する請求項１又は２記載の太陽電池モジュール。
【請求項６】
β−ジケトン類が１，３−ジフェニル−１，３−プロパンジオン、アセチルアセトン、べンゾイルアセトン、ジべンゾイルアセトン、ジイソブチロイルメタン、ジビパロイルメタン、３−メチルペンタン−２，４−ジオン、２，２−ジメチルペンタン−３，５−ジオン、２−メチル−１，３−ブタンジオン、１，３−ブタンジオン、３−フェニル−２，４−ペンタンジオン、１，１，１−トリフロロ−２，４−ペンタンジオン、１，１，１−トリフロロ−５，５−ジメチル−２，４−ヘキサンジオン、２，２，６，６−テトラメチル−３，５−ヘプタンジオン、３−メチル−２，４−ペンタンジオン、２−アセチルシクロペンタノン、２−アセチルシクロヘキサノン、１−ヘプタフロロプロピル−３−ｔ−ブチル−１，３−プロパンジオン、１，３−ジフェニル−２−メチル−１，３−プロパンジオン、又は１−エトキシ−１，３−ブタンジオンである請求項５記載の太陽電池モジュール。
【請求項７】
希土類錯体が、４５０ｎｍ以下の光を吸収する中性配位子を含有する請求項１ないし６のいずれかに記載の太陽電池モジュール。
【請求項８】
中性配位子が、含窒素芳香族複素環式化合物である請求項７記載の太陽電池モジュール。
【請求項９】
含窒素芳香族複素環式化合物が、１，１０−フェナントロリン又はビピリジルである請求項８記載の太陽電池モジュール。
【請求項１０】
希土類錯体が、下記構造式（１）、（２）からなるものである請求項１記載の太陽電池モジュール。
【化１】
2006303033.tif 000009
（式中、Ｌｎは希土類元素、Ｒは、ＲＣＯＯＨとしてそれが１−ナフトエ酸、２−ナフトエ酸、これらの誘導体及び脂肪酸の中から選ばれた少なくとも１種のカルボン酸を示すのに相応するものである）
【請求項１１】
希土類錯体が、下記構造式（３）からなるものである請求項１記載の太陽電池モジュール。
【化２】
2006303033.tif 000010
（式中、Ｌｎは希土類元素、Ｒ1、Ｒ2、Ｒ3は、Ｒ1ＣＯＣＨＲ2ＣＯＲ3としてそれが１，３−ジフェニル−１，３−プロパンジオン、アセチルアセトン、べンゾイルアセトンを示すのに相応するものである）
【請求項１２】
フロントカバーと結晶系シリコンセルの間の封止材における希土類錯体の含有率が０．０５〜１質量％である請求項１ないし１１のいずれかに記載の太陽電池モジュール。
【請求項１３】
封止材がエチレン−酢酸ビニル共重合体を５０質量％以上含むことを特徴とする特許請求１ないし１２のいずれかに記載の太陽電池モジュール。
【請求項１４】
エチレン−酢酸ビニル共重合体における酢酸ビニル単位の含有率が１０〜５０質量％である請求項１ないし１３のいずれかに記載の太陽電池モジュール。
【請求項１５】
フロントカバーがガラスである請求項１ないし１４のいずれかに記載の太陽電池モジュール。
【発明の詳細な説明】
【技術分野】
【０００１】
本発明は、結晶系シリコンセルを用いた太陽電池モジュールに関する。
【背景技術】
【０００２】
太陽の光を直接電気エネルギーに変換する太陽電池はクリーンで無尽蔵なエネルギーの利用手段として注目され、各方面で研究・生産されている。
太陽電池の性能は、一般に、変換効率、すなわち太陽電池に入射した太陽の光が電気に変換された割合で表される。変換される光エネルギーは、太陽電池内部のセル（発電素子）例えば半導体に吸収された光のエネルギーであり、変換効率は、このセルがどれだけ入射した太陽の光を吸収することができるかに大きく依存するため、用いられるセルの種類によって大きく異なる。
【０００３】
すなわち、太陽光は、紫外光、可視光及び赤外光を含む広い波長領域を有しているが、これらの光が太陽電池に入射しても、セルが吸収できる領域の波長のみが変換されるにすぎず、吸収される波長域の光は、セル材料に特有の物性（バンドギャップ等）により決定されるため、太陽光線の分光放射照度分布のピーク波長が５００ｎｍ付近であるのに、例えば、結晶シリコン系太陽電池セルの分光感度のピーク波長は６００〜１０００ｎｍにあり、太陽光を十分に吸収することができず、電気エネルギーに効率よく変換することができない。
【０００４】
このようなセルとして結晶系シリコンセルを用いたユニットを多数組み込んだ太陽電池モジュールが多用されているが、このユニットは、例えば図１に示されるように、受光面側にフロントカバー、非受光面側にバックカバーを配設し、これらカバー間に結晶系シリコンセルを封止材で封止してなるものである（例えば、特許文献１）。
【０００５】
【特許文献１】特開平６−１７７４１２（特許請求の範囲その他）
【発明の開示】
【発明が解決しようとする課題】
【０００６】
このような従来の太陽電池モジュールでは、封止材は単に結晶系シリコンセルを封止しているのみであり、特段の機能を保持していない。
また、結晶系シリコンセルは、上記したように、５００〜１０００ｎｍの光でのみ発電し、５００ｎｍ未満、中でも４５０ｎｍ以下の短波長の光では殆ど発電しない。
【０００７】
本発明の課題は、結晶系シリコンセルが発電に利用できない５００ｎｍ未満の太陽光線を吸収して結晶系シリコンセルが有効に発電できる５００〜１０００ｎｍの光線を発生させることで太陽電池モジュールの発電効率を上げ、発電コストを下げることにある。
【課題を解決するための手段】
【０００８】
これらの課題を解決すべく、鋭意研究開発をした結果、受光面側の封止材に５００〜１０００ｎｍの蛍光を発する希土類錯体を含有させることでシリコン結晶系太陽電池モジュールの発電効率が向上することを見出し、この知見に基づいて本発明をなすに至った。
【０００９】
すなわち、本発明によれば、以下の発明が提供される。
（１）フロントカバー、バックカバー、これらカバー間に封止材で封止された結晶系シリコンセルを有するユニットを多数組み込んでなる太陽電池モジュールであって、フロントカバーと結晶系シリコンセルの間の封止材が５００〜１０００ｎｍの蛍光を発する希土類錯体を含有することを特徴とする太陽電池モジュール。
（２）希土類錯体における希土類がユウロピウム又はサマリウムである前記（１）記載の太陽電池モジュール。
（３）希土類錯体が、配位子にカルボン酸を含有する前記（１）又は（２）記載の太陽電池モジュール。
（４）カルボン酸が、芳香族カルボン酸、その誘導体及び脂肪酸の中から選ばれた少なくとも１種である前記（３）記載の太陽電池モジュール。
（５）希土類錯体が、配位子に一般式
Ｒ1ＣＯＣＨＲ2ＣＯＲ3
（式中、Ｒ1はアリール基、アルキル基、シクロアルキル基、シクロアルキルアルキル基、アラルキル基又はそれらの置換体を、Ｒ2は、Ｈ、アルキル基、シクロアルキル基、シクロアルキルアルキル基、アラルキル基又はアリール基を、Ｒ3はアリール基、アルキル基、シクロアルキル基、シクロアルキルアルキル基、アラルキル基又はそれらの置換体をそれぞれ示す）
で表わされるβ−ジケトン類を含有する前記（１）又は（２）記載の太陽電池モジュール。
（６）β−ジケトン類が１，３−ジフェニル−１，３−プロパンジオン、アセチルアセトン、べンゾイルアセトン、ジべンゾイルアセトン、ジイソブチロイルメタン、ジビパロイルメタン、３−メチルペンタン−２，４−ジオン、２，２−ジメチルペンタン−３，５−ジオン、２−メチル−１，３−ブタンジオン、１，３−ブタンジオン、３−フェニル−２，４−ペンタンジオン、１，１，１−トリフロロ−２，４−ペンタンジオン、１，１，１−トリフロロ−５，５−ジメチル−２，４−ヘキサンジオン、２，２，６，６−テトラメチル−３，５−ヘプタンジオン、３−メチル−２，４−ペンタンジオン、２−アセチルシクロペンタノン、２−アセチルシクロヘキサノン、１−ヘプタフロロプロピル−３−ｔ−ブチル−１，３−プロパンジオン、１，３−ジフェニル−２−メチル−１，３−プロパンジオン、又は１−エトキシ−１，３−ブタンジオンである前記（５）記載の太陽電池モジュール。
（７）希土類錯体が、４５０ｎｍ以下の光を吸収する中性配位子を含有する前記（１）ないし（６）のいずれかに記載の太陽電池モジュール。
（８）中性配位子が、含窒素芳香族複素環式化合物である前記（７）記載の太陽電池モジュール。
（９）含窒素芳香族複素環式化合物が、１，１０−フェナントロリン又はビピリジルである前記（８）記載の太陽電池モジュール。
（１０）希土類錯体が、下記構造式（１）、（２）からなるものである前記（１）記載の太陽電池モジュール。
【化１】
2006303033.tif 000002
（式中、Ｌｎは希土類元素、Ｒは、ＲＣＯＯＨとしてそれが１−ナフトエ酸、２−ナフトエ酸、これらの誘導体及び脂肪酸の中から選ばれた少なくとも１種のカルボン酸を示すのに相応するものである）
（１１）希土類錯体が、下記構造式（３）からなるものである前記（１）記載の太陽電池モジュール。
【化２】
2006303033.tif 000003
（式中、Ｌｎは希土類元素、Ｒ1、Ｒ2、Ｒ3は、Ｒ1ＣＯＣＨＲ2ＣＯＲ3としてそれが１，３−ジフェニル−１，３−プロパンジオン、アセチルアセトン、べンゾイルアセトンを示すのに相応するものである）
（１２）フロントカバーと結晶系シリコンセルの間の封止材における希土類錯体の含有率が０．０５〜１質量％である前記（１）ないし（１１）のいずれかに記載の太陽電池モジュール。
（１３）封止材がエチレン−酢酸ビニル共重合体を５０質量％以上含むことを特徴とする前記（１）ないし（１２）のいずれかに記載の太陽電池モジュール。
（１４）エチレン−酢酸ビニル共重合体における酢酸ビニル単位の含有率が１０〜５０質量％である前記（１）ないし（１３）のいずれかに記載の太陽電池モジュール。
（１５）フロントカバーがガラスである前記（１）ないし（１４）のいずれかに記載の太陽電池モジュール。
【００１０】
本発明の太陽電池モジュールにおいては受光面側のフロントカバーと結晶系シリコンセルの間の封止材に５００〜１０００ｎｍの蛍光を発する希土類錯体を含有させることが肝要である。
この希土類錯体において、その中心金属元素の希土類元素については特に制限されず、スカンジウム、イットリウム、ランタン、セリウム、プラセオジム、ネオジム、サマリウム、ユウロピウム、ガドリニウム、テルビウム、ジスプロシウム、ホルミウム、エルビウム、ツリウム、イッテルビウム、ルテチウム等が挙げられ、好ましくはユーロピウム又はサマリウムが用いられる。
【００１１】
希土類錯体における配位子については、好ましくはカルボン酸、β−ジケトン類が挙げられる。
このカルボン酸については特に制限されず、例えば芳香族カルボン酸、脂肪族カルボン酸等が挙げられ、芳香族カルボン酸にはナフトエ酸、安息香酸等が、脂肪族カルボン酸には酢酸、酪酸、脂肪酸、シュウ酸等がそれぞれ例示されるが、好ましくは１−ナフトエ酸、２−ナフトエ酸、それらの誘導体、脂肪酸等が用いられる。この誘導体としては、芳香族環に直接結合している元素がメチル基、エチル基等のアルキル基、アルケニル基、アルコキシル基、ハロゲン等の置換基で置換されたものが挙げられ、脂肪酸としては、非極性有機溶媒に溶けやすくするために、高級アルキル基や、かさ高い分枝状アルキル基、例えばｔ−ブチル基等を有するものが望ましく、このようなものとしては、ステアリン酸、オレイン酸、ヤシ油脂肪酸、ｔ−ブチル酢酸等が挙げられる。
これらのカルボン酸は、１種用いてもよいし、また、２種以上を組み合わせて用いてもよい。
【００１２】
また、このβ−ジケトン類については特に制限されず、例えば一般式
Ｒ1ＣＯＣＨＲ2ＣＯＲ3
（式中、Ｒ1はアリール基、アルキル基、シクロアルキル基、シクロアルキルアルキル基、アラルキル基又はそれらの置換体を、Ｒ2は、Ｈ、アルキル基、シクロアルキル基、シクロアルキルアルキル基、アラルキル基又はアリール基を、Ｒ3はアリール基、アルキル基、シクロアルキル基、シクロアルキルアルキル基、アラルキル基又はそれらの置換体をそれぞれ示す）
で表わされる化合物等が挙げられる。
上記置換体としては、置換基がアルキル基、アルコキシル基、ハロゲンであるものが好ましい。
【００１３】
このようなβ−ジケトン類としては、例えば１，３−ジフェニル−１，３−プロパンジオン、アセチルアセトン、べンゾイルアセトン、ジべンゾイルアセトン、ジイソブチロイルメタン、ジビパロイルメタン、３−メチルペンタン−２，４−ジオン、２，２−ジメチルペンタン−３，５−ジオン、２−メチル−１，３−ブタンジオン、１，３−ブタンジオン、３−フェニル−２，４−ペンタンジオン、１，１，１−トリフロロ−２，４−ペンタンジオン、１，１，１−トリフロロ−５，５−ジメチル−２，４−ヘキサンジオン、２，２，６，６−テトラメチル−３，５−ヘプタンジオン、３−メチル−２，４−ペンタンジオン、２−アセチルシクロペンタノン、２−アセチルシクロヘキサノン、１−ヘプタフロロプロピル−３−ｔ−ブチル−１，３−プロパンジオン、１，３−ジフェニル−２−メチル−１，３−プロパンジオン（ジフェニルアセチルアセトン）、１−エトキシ−１，３−ブタンジオン等が挙げられ、中でも１，３−ジフェニル−１，３−プロパンジオン、アセチルアセトン、べンゾイルアセトン等が好ましい。
これらのβ−ジケトン類は、１種用いてもよいし、また、２種以上を組み合わせて用いてもよい。
【００１４】
また、希土類錯体における配位子については、好ましくは４５０ｎｍ以下の光を吸収する中性配位子が挙げられる。
この中性配位子については特に制限されず、例えば含窒素芳香族複素環式化合物、イミダゾール、トリアゾール、ピリミジン、ピラジン、アミノピリジン、ピリジン及びその誘導体、アデニン、チミン、グアニン、シトシン等核酸塩基及びその誘導体等が挙げられ、好ましくは含窒素芳香族複素環式化合物、中でもフェナントロリン又はビピリジン等が用いられる。
これらの中性配位子は、１種用いてもよいし、また、２種以上を組み合わせて用いてもよい。
【００１５】
これらの配位子は、１種用いてもよいし、また、２種以上を組み合わせて用いてもよく、中でもカルボン酸やβ−ジケトン類と中性配位子とを併用するのが、蛍光強度を上げられるので好ましい。
【００１６】
希土類錯体として特に好ましいのは、下記構造式（１）、（２）又は（３）からなるものであり、これは有機溶媒に可溶性であるので、封止材、例えばＥＶＡ等との相溶性がよく、封止材に均一に分散される点でも優れている。
【化３】
2006303033.tif 000004
（式中、Ｌｎは希土類元素、Ｒは、ＲＣＯＯＨとしてそれが１−ナフトエ酸、２−ナフトエ酸、これらの誘導体及び脂肪酸の中から選ばれた少なくとも１種のカルボン酸を示すものである）
【化４】
2006303033.tif 000005
（式中、Ｌｎは希土類元素、Ｒ1、Ｒ2、Ｒ3は、Ｒ1ＣＯＣＨＲ2ＣＯＲ3としてそれが１，３−ジフェニル−１，３−プロパンジオン、アセチルアセトン、べンゾイルアセトンを示すのに相応するものである）
【００１７】
希土類錯体の用量については、フロントカバーと結晶系シリコンセルの間の封止材において、その含有率を１質量％以下、中でも０．０５〜１質量％とするのが好ましい。この量が１質量％を超えると、希土類錯体の効果による発電効率のアップによるコストダウン以上に希土類錯体を添加することによるコストアップの方が大きくなり、経済合理性に合わなくなるおそれがある。
【００１８】
本発明の太陽電池モジュールにおいて用いられる封止材としては、耐候性に優れるもの、例えばエチレン−酢酸ビニル共重合体（以下ＥＶＡと略称する）、ポリビニルブチラール、シリコーン樹脂等が好ましく、中でもＥＶＡが耐湿性にも優れ、コストや汎用性の点で有利であり、ＥＶＡを５０質量％以上、中でも７０質量％以上含むものがよい。
また、ＥＶＡにおける酢酸ビニル単位の含有率は１０〜５０質量％、中でも２０〜３０質量％とするのが、希土類錯体の封止材への均一分散性の点から好ましい。
【００１９】
また、ＥＶＡに有機過酸化物を予め加え、これを熱分解することで、ＥＶＡ或いはＥＶＡ組成物に架橋構造を持たせることができる。
【００２０】
この有機過酸化物としては、１００℃以上でラジカルを発生するものであればいずれでも使用可能であるが、配合時の安定性を考慮に入れれば、半減期１０時間の分解温度が７０℃以上であるものが好ましい。
このようなものとしては、例えば２，５−ジメチルヘキサン−２，５−ジハイドロパーオキサイド、２，５−ジメチル−２，５−ジ（ｔ−ブチルパーオキシ）ヘキサン−３、ジ−ｔ−ブチルパーオキサイド、ジクミルパーオキサイド、２，５−ジメチル−２，５−ジ（ｔ−ブチルパーオキシ）ヘキサン、ジクミルパーオキサイド、α，α´−ビス（ｔ−ブチルパーオキシイソプロピル）ベンゼン、ｎ−ブチル−４，４−ビス（ｔ−ブチルパーオキシ）ブタン、２，２−ビス（ｔ−ブチルパーオキシ）ブタン、１，１−ビス（ｔ−ブチルパーオキシ）シクロヘキサン、１，１−ビス（ｔ−ブチルパーオキシ）３，３，５−トリメチルシクロヘキサン、ｔ−ブチルパーオキシベンズエート、ベンゾイルパーオキサイド等が挙げられる。
有機過酸化物の配合量はＥＶＡ対比５質量％までで充分である。
【００２１】
さらに、ＥＶＡ或いはＥＶＡ組成物の架橋度を向上させ、耐久性を向上するために架橋助剤を添加することができる。
この架橋助剤としては、トリアリルイソシアヌレート、トリアリルイソシアネート等３官能の架橋助剤の他、ＮＫエステル等単官能の架橋助剤等も挙げられる。
架橋助剤の配合量はＥＶＡ対比１０質量％までで充分である。
【００２２】
また、封止材には、それとバックカバー及び結晶系シリコンセルとの接着力を更に向上せしめるためにシランカップリング剤を添加することができる。
このシランカップリング剤としては、例えばγ−クロロプロピルトリメトキシシラン、ビニルトリクロロシラン、ビニルトリエトキシシラン、ビニル−トリス（β−メトキシエトキシ）シラン、γ−メタクリロキシプロピルトリメトキシシラン、β−（３，４−エトキシシクロヘキシル）エチル−トリメトキシシラン、γ−グリシドキシプロピルトリメトキシシラン、ビニルトリアセトキシシラン、γ−メルカトプロピルトリエメトキシシラン、γ−アミノプロピルトリメトキシシラン、Ｎ−β−（アミノエチル）−γ−アミノプロピルトリメトキシシラン等が挙げられる。
シランカップリング剤の配合量は封止材対比５質量％までで充分である。
【００２３】
また、封止材には、安定性を向上するためにハイドロキノン、ハイドロキノンモノメチルエーテル、Ｐ−ベンゾキノン、メチルハイドロキノン等の安定剤を添加することができる。
安定剤の配合量は封止材対比５質量％までで充分である。
【００２４】
また、封止材には、紫外線吸収剤、老化防止剤、変色防止剤等を添加することができる。
【００２５】
紫外線吸収剤としては、例えば２−ヒドロキシ−４−ｎ−オクトキシベンゾフェノン、２−ヒドキシ−４−メトキシ−５−スルフォベンゾフェノン等のベンゾフェノン系、２−（２‘−ヒドロキシ−５−メチルフェニル）ベンゾトリアゾール等のベンゾトリアゾール系、フェニルサリシレート、ｐ−ｔ−ブチルフェニルサリシレート等のヒンダードアミン系のもの等が挙げられる。
【００２６】
老化防止剤としては、例えばアミン系、フェノール系、ビスフェニル系、ヒンダードアミン系等が挙げられ、具体的にはジ−ｔ−ブチル−ｐ−クレゾール、ビス（２，２，６，６−テトラメチル−４−ピペラジル）セバケート等がある。
【００２７】
本発明の太陽電池モジュールにおいて用いられるフロントカバーやバックカバーの材料には、ガラス、ポリカーボネート、アクリル樹脂、ポリエステル、ポリフッ化ビニル、フッ化ポリエチレン等が挙げられる。これらの材料は、特にフロントカバーとして用いられる場合は、太陽光が結晶シリコンセルに到達するのを妨げないようにするのが好ましく、さらに、用いられる材料の物性により板状、シート状、フィルム状等の形態に加工成形される。
本発明では、フロントカバーにガラスを使用するのがよい。本発明で用いられるガラスには、通常太陽電池モジュールで使用されている白板ガラスの他、青板のフロートガラス、型板ガラス等が挙げられる。
【００２８】
また、バックカバーには、耐候性及び高絶縁性や強度をもたせるために、金属層及び／又はプラスチックフィルム層を含有させることができる。使用される金属材料としては、アルミ、ステンレス、スズ等、外部からの水蒸気の透過を防止しうるものであれば特に制限されないが、経済面や重量面からアルミが好ましい。また、プラスチックフィルム層に使用されるプラスチック材料としては、ポリ塩化ビニリデン、ポリエステル、ポリエチレン、フッ素系プラスチック等が挙げられる。
【発明の効果】
【００２９】
本発明によれば、結晶系シリコンセルが発電に利用できない５００ｎｍ以下の太陽光線を吸収して結晶系シリコンセルが有効に発電できる５００〜１０００ｎｍの光線を発生させることで太陽電池モジュールの発電効率を上げ、発電コストを下げることができる。
また、配位子にカルボン酸を含有する希土類錯体、中でも４５０ｎｍ以下の光を吸収する中性配位子をも含有する希土類錯体、特に前記構造式（１）又は（２）からなるものを用いることで、希土類錯体と封止材との相溶性が良好になり、希土類錯体の封止材への均一分散性が向上するという顕著な効果が奏される。
【発明を実施するための最良の形態】
【００３０】
次に、実施例により本発明を実施するための最良の形態を説明するが、本発明はこれらの例により何ら限定されるものではない。
【００３１】
参考例１
表１の配合に従い、１−（１）〜１−（４）の４種類の０．５ｍｍ厚のシートを作成し、これらに紫外線を照射し蛍光を観察した。
【００３２】
【表１】
2006303033.tif 000006
希土類錯体１：Ｅｕ［（ＣＨ3）3ＣＣＯＯ］3 
希土類錯体２：Ｅｕ（ＣＨ3ＣＨ2ＣＨ2ＣＯＯ）3
希土類錯体３：［図２］参照
【００３３】
１−（１）は蛍光を発しなかったが、１−（２）〜１−（４）は赤い蛍光が観察された。
【実施例１】
【００３４】
表２の配合に従い、２−（１）〜２−（３）の３種類の０．５ｍｍ厚のシートを作成した。
【００３５】
【表２】
2006303033.tif 000007
【００３６】
有機過酸化物：２，５−ジメチル−２，５−ジ（ｔ−ブチルパーオキシ）ヘキサン
シランカップリング剤：γ−メタクリロキシプロピルトリメトキシシラン
酸化防止剤：ビス（２，２，６，６−テトラメチル−４−ビペラジル）セバケート
希土類錯体１：Ｅｕ［（ＣＨ3）3ＣＣＯＯ］3
希土類錯体３：［図２］参照
【００３７】
ガラスとバックシートで、表２で得られたＥＶＡシート２−（１）、２−（２）を使用し、図１のように結晶系シリコンセルを挟み込み、ラミネーターを用い、１５０℃で３分脱気した後、３０分間大気圧プレスを行い、一体化した。
【００３８】
それぞれの太陽電池の発電効率を、セルについて、またセルを７２個モジュール化した後のものについて測定した。測定結果は表３の通りである。
【００３９】
【表３】
2006303033.tif 000008
【００４０】
これより、封止材への希土類錯体の配合の有無により、太陽電池モジュールの発電効率が、希土類錯体の僅かの配合量に比しその何十倍もの比率で増大していることが分かる。
【図面の簡単な説明】
【００４１】
【図１】従来の太陽電池モジュールの実施形態を示す断面図
【図２】希土類錯体３
【符号の説明】
【００４２】
１０  太陽電池モジュール用白板ガラス（３ｍｍ厚）
１１  ＥＶＡ組成物
１２  シリコン発電素子
１３  バックカバー：ポリフッ化ビニル（３８μ）／アルミ（３０μ）／ポリフッ化ビニル（３８μ）の三層構成
【図１】
2006303033.tif 000011
【図２】
2006303033.tif 000012